(57)【要約】【課題】ポリッシュ工程において酸化セリウムを用いることなく、又はその使用量を低減しつつ、十分な耐衝撃強度が得られると共に、そのような磁気記録媒体用ガラス基板を高い生産性で製造できる磁気記録媒体用ガラス基板の製造方法を提供する。【解決手段】中心孔を有する円盤状のガラス基板の内外周端面に対して、少なくとも研削加工を施す工程を含み、研削加工を施す工程は、ダイヤモンド砥粒を金属からなる結合剤で固定したメタルボンドダイヤ砥石を用いて、ガラス基板の内外周端面を研削する１次研削加工と、ダイヤモンド砥粒を樹脂からなる結合剤で固定したレジンボンドダイヤ砥石を用いて、ガラス基板の内外周端面を研削する２次研削加工とを含む。【選択図】図２
2012169024.tif 000002
【特許請求の範囲】
【請求項１】
中心孔を有する円盤状のガラス基板の内外周端面に対して、少なくとも研削加工を施す工程を含み、
前記研削加工を施す工程は、ダイヤモンド砥粒を金属からなる結合剤で固定したメタルボンドダイヤ砥石を用いて、前記ガラス基板の内外周端面を研削する１次研削加工と、ダイヤモンド砥粒を樹脂からなる結合剤で固定したレジンボンドダイヤ砥石を用いて、前記ガラス基板の内外周端面を研削する２次研削加工とを含むことを特徴とする磁気記録媒体用ガラス基板の製造方法。
【請求項２】
更に、前記ガラス基板の内外周端面に対してエッチング加工を施す工程を含むことを特徴とする請求項１に記載の磁気記録媒体用ガラス基板の製造方法。
【請求項３】
前記エッチング加工を施す工程は、前記１次又は２研削加工の後に行うことを特徴とする請求項１又は２に記載の磁気記録媒体用ガラス基板の製造方法。
【請求項４】
更に、前記ガラス基板の内外周端面に対してポリッシュ加工を施す工程を含むことを特徴とする請求項１〜３の何れか一項に記載の磁気記録媒体用ガラス基板の製造方法。
【請求項５】
前記ポリッシュ加工を施す工程は、前記２次研削加工の後に行うことを特徴とする請求項４に記載の磁気記録媒体用ガラス基板の製造方法。
【請求項６】
前記ポリッシュ加工は、研磨剤として酸化セリウムを用いずに行うことを特徴とする請求項４又は５に記載の磁気記録媒体用ガラス基板の製造方法。
【請求項７】
前記メタルボンドダイヤ砥粒は、前記ダイヤモンド砥粒の平均粒径が１０μｍ以上６０μｍ以下であり、
前記レジンボンドダイヤ砥粒は、前記ダイヤモンド砥粒の平均粒径が２μｍ以上２０μｍ以下であることを特徴とする請求項１〜６の何れか一項に記載の磁気記録媒体用ガラス基板の製造方法。
【請求項８】
前記メタルボンドダイヤ砥粒は、前記結合剤がニッケル又はニッケル合金であり、
前記レジンボンドダイヤ砥粒は、前記結合剤がフェノール樹脂であることを特徴とする請求項１〜７の何れか一項に記載の磁気記録媒体用ガラス基板の製造方法。
【発明の詳細な説明】
【技術分野】
【０００１】
本発明は、磁気記録媒体用ガラス基板の製造方法に関するものである。
【背景技術】
【０００２】
ハードディスクドライブ（ＨＤＤ）に用いられる磁気記録媒体は、その記録密度の著しい向上が図られつつある。特に、ＭＲヘッドやＰＲＭＬ技術の導入以来、面記録密度の上昇は更に激しさを増し、近年ではＧＭＲヘッドやＴＭＲヘッドなども導入されて、１年に約１．５倍ものペースで増加を続けており、今後更に高記録密度化を達成することが要求されている。
【０００３】
また、このような磁気記録媒体の記録密度の向上に伴って、その磁気記録媒体用基板に対する要求も高まっている。磁気記録媒体用基板としては、従来よりアルミニウム合金基板とガラス基板が用いられている。このうち、ガラス基板は、その硬度、表面平滑性、剛性、耐衝撃性に関して、一般にアルミニウム合金基板よりも優れている。このため、高記録密度化を図ることが可能な磁気記録媒体用ガラス基板の注目度が高まっている。
【０００４】
磁気記録媒体用ガラス基板を製造する際は、大きな板状のガラス板から円盤状のガラス基板を切り出す、又は、溶融ガラスから成形型を用いて円盤状のガラス基板を直接プレス成形することにより得られたガラス基板の主面及び端面に対して、ラップ(研削)加工とポリッシュ(研磨)加工とを施す。
【０００５】
また、従来の磁気記録媒体用ガラス基板の製造工程では、ガラス基板の主面に対して、１次ラップ加工(研削)、２次ラップ加工(研削)、１次ポリッシュ加工(研磨)、２次ポリッシュ加工(研磨)の順で行う。そして、これらの加工工程の間にガラス基板の内外周の端面に対する研削加工とポリッシュ加工が加わることになる。
【０００６】
なお、本発明に関連する先行技術文献としては、例えば下記特許文献１，２がある。具体的に、下記特許文献１には、砥石を用いた内外周端面研削加工と、内外周エッジ部面取り加工、研磨砥粒として酸化セリウム砥粒を含むスラリー（遊離砥粒）を用いた内外周研磨加工を施すことによるガラス基板の製造方法が開示されている。
【０００７】
一方、下記特許文献２には、磁気ディスク用のガラス基板の製造方法として、ドーナツ状ガラスブロックの内周及び外周の端面を研削する内外周端面研削工程、研削したドーナツ状ガラスブロックの内周及び外周の端面をエッチングするエッチング工程、エッチングしたドーナツ状ガラスブロックを個々のドーナツ状ガラス基板に分離して分離したドーナツ状ガラス基板を洗浄する分離洗浄工程、洗浄したドーナツ状ガラス基板の内周及び外周のエッジ部を面取りする内外周面取り工程、面取りしたドーナツ状ガラス基板の内周及び外周の端面、並びに面取り部を研磨する内外周研磨工程をこの順で行うことが開示されている。
【先行技術文献】
【特許文献】
【０００８】
【特許文献１】特開２０１０−３０８０７号公報
【特許文献２】特開２０１０−３３６５号公報
【発明の概要】
【発明が解決しようとする課題】
【０００９】
ところで、上述したＨＤＤの更なる高記録密度化を図るためには、ＨＤＤ内の限られたスペースに配置される磁気記録媒体の枚数を増加させる必要がある。その一手段として、磁気記録媒体用ガラス基板の薄肉化が考えられるが、その場合も磁気記録媒体用ガラス基板には、これまでと同等か又はそれ以上の衝撃強度が求められる。
【００１０】
このため、磁気記録媒体用ガラス基板の製造では、衝撃強度が低下する大きな因子となっている、ガラス基板の内外周端面又はチャンファー面に発生するクラックを除去する目的で、酸化セリウムを用いた化学機械研磨（ＣＭＰ）が必須の工程として一般的に行われている。
【００１１】
しかしながら、近年では、磁気記録媒体用ガラス基板のポリッシュ工程において不可欠となっている酸化セリウムの入手が困難になりつつある。このため、磁気記録媒体用ガラス基板のポリッシュ工程において酸化セリウムを用いることなく、又は使用量を低減しつつ、従来のものと同程度の耐衝撃強度が得られる磁気記録媒体用ガラス基板の製造技術の確立が求められている。また、そのような磁気記録媒体用ガラス基板を高い生産性で製造することが望まれる。
【００１２】
本発明は、このような従来の事情に鑑みて提案されたものであり、ポリッシュ工程において酸化セリウムを用いることなく、又はその使用量を低減しつつ、十分な耐衝撃強度が得られると共に、そのような磁気記録媒体用ガラス基板を高い生産性で製造できる磁気記録媒体用ガラス基板の製造方法を提供することを目的とする。
【課題を解決するための手段】
【００１３】
本発明は以下の手段を提供する。
（１）  中心孔を有する円盤状のガラス基板の内外周端面に対して、少なくとも研削加工を施す工程を含み、
前記研削加工を施す工程は、ダイヤモンド砥粒を金属からなる結合剤で固定したメタルボンドダイヤ砥石を用いて、前記ガラス基板の内外周端面を研削する１次研削加工と、ダイヤモンド砥粒を樹脂からなる結合剤で固定したレジンボンドダイヤ砥石を用いて、前記ガラス基板の内外周端面を研削する２次研削加工とを含むことを特徴とする磁気記録媒体用ガラス基板の製造方法。
（２）  更に、前記ガラス基板の内外周端面に対してエッチング加工を施す工程を含むことを特徴とする前項（１）に記載の磁気記録媒体用ガラス基板の製造方法。
（３）  前記エッチング加工を施す工程は、前記１次又は２次研削加工の後に行うことを特徴とする前項（１）又は（２）に記載の磁気記録媒体用ガラス基板の製造方法。
（４）  更に、前記ガラス基板の内外周端面に対してポリッシュ加工を施す工程を含むことを特徴とする前項（１）〜（３）の何れか一項に記載の磁気記録媒体用ガラス基板の製造方法。
（５）  前記ポリッシュ加工を施す工程は、前記２次研削加工の後に行うことを特徴とする前項（４）に記載の磁気記録媒体用ガラス基板の製造方法。
（６）  前記ポリッシュ加工は、研磨剤として酸化セリウムを用いずに行うことを特徴とする前項（４）又は（５）に記載の磁気記録媒体用ガラス基板の製造方法。
（７）  前記メタルボンドダイヤ砥粒は、前記ダイヤモンド砥粒の平均粒径が１０μｍ以上６０μｍ以下であり、
前記レジンボンドダイヤ砥粒は、前記ダイヤモンド砥粒の平均粒径が２μｍ以上２０μｍ以下であることを特徴とする前項（１）〜（６）の何れか一項に記載の磁気記録媒体用ガラス基板の製造方法。
（８）  前記メタルボンドダイヤ砥粒は、前記結合剤がニッケル又はニッケル合金であり、
前記レジンボンドダイヤ砥粒は、前記結合剤がフェノール樹脂であることを特徴とする前項（１）〜（７）の何れか一項に記載の磁気記録媒体用ガラス基板の製造方法。
【発明の効果】
【００１４】
以上のように、本発明では、酸化セリウムを用いたポリッシュ加工を行うことなく、又はその使用量を低減しつつ、十分な耐衝撃強度が得られる磁気記録媒体用ガラス基板を高い生産性で製造することが可能である。
【図面の簡単な説明】
【００１５】
【図１】図１は、本発明を適用した磁気記録媒体用ガラス基板の製造工程を説明するための図であり、主面ラッピング工程を示す斜視図である。
【図２】図２は、主面ラッピング工程において用いられるダイヤモンドパッドのパッド面を拡大して示す平面図である。
【図３】図３は、本発明を適用した磁気記録媒体用ガラス基板の製造工程を説明するための図であり、１，２次内外周端面研削工程を示す斜視図である。
【図４】図４は、本発明を適用した磁気記録媒体用ガラス基板の製造工程を説明するための図であり、内周端面ポリッシュ工程を示す斜視図である。
【図５】図５は、本発明を適用した磁気記録媒体用ガラス基板の製造工程を説明するための図であり、外周端面ポリッシュ工程を示す斜視図である。
【図６】図６は、本発明を適用した磁気記録媒体用ガラス基板の製造工程を説明するための図であり、主面ポリッシュ工程を示す斜視図である。
【図７】図７は、本発明で用いられるラッピングマシーン又はポリッシングマシーンの別の構成例を示す斜視図である。
【発明を実施するための形態】
【００１６】
以下、本発明を適用した磁気記録媒体用ガラス基板の製造方法について、図面を参照して詳細に説明する。
本発明を適用して製造される磁気記録媒体用ガラス基板は、中心孔を有する円盤状のガラス基板であり、磁気記録媒体は、このガラス基板の面上に、磁性層、保護層及び潤滑膜等を順次積層したものからなる。また、磁気記録再生装置（ＨＤＤ）では、この磁気記録媒体の中心部をスピンドルモータの回転軸に取り付けて、スピンドルモータにより回転駆動される磁気記録媒体の面上を磁気ヘッドが浮上走行しながら、磁気記録媒体に対して情報の書き込み又は読み出しを行う。
【００１７】
なお、磁気記録媒体用ガラス基板については、例えば、ＳｉＯ２―Ａｌ２Ｏ３―Ｒ２Ｏ（Ｒは、アルカリ金属元素の中から選ばれる少なくとも１種以上を表す。）系化学強化ガラス、ＳｉＯ２―Ａｌ２Ｏ３―Ｌｉ２Ｏ系ガラスセラミックス、ＳｉＯ２―Ａｌ２Ｏ３―ＭｇＯ―ＴｉＯ２系ガラスセラミックスなどを用いることができる。その中でも特に、ＳｉＯ２―Ａｌ２Ｏ３―ＭｇＯ―ＣａＯ―Ｌｉ２Ｏ―Ｎａ２Ｏ―ＺｒＯ２―Ｙ２Ｏ３―ＴｉＯ２―Ａｓ２Ｏ３系化学強化ガラス、ＳｉＯ２―Ａｌ２Ｏ３―Ｌｉ２Ｏ―Ｎａ２Ｏ―ＺｒＯ２―Ａｓ２Ｏ３系化学強化ガラス、ＳｉＯ２―Ａｌ２Ｏ３―ＭｇＯ―ＺｎＯ―Ｌｉ２Ｏ―Ｐ２Ｏ５―ＺｒＯ２―Ｋ２Ｏ―Ｓｂ２Ｏ３系ガラスセラミックス、ＳｉＯ２―Ａｌ２Ｏ３―ＭｇＯ―ＣａＯ―ＢａＯ―ＴｉＯ２―Ｐ２Ｏ５―Ａｓ２Ｏ３系ガラスセラミックス、ＳｉＯ２―Ａｌ２Ｏ３―ＭｇＯ―ＣａＯ―ＳｒＯ―ＢａＯ―ＴｉＯ２―ＺｒＯ２―Ｂｉ２Ｏ３―Ｓｂ２Ｏ３系ガラスセラミックスなどを好適に用いることができる。さらに、例えば、二珪酸リチウム、ＳｉＯ２系結晶（石英、クリストバライト、トリジマイト等）、コージェライト、エンスタタイト、チタン酸アルミニウムマグネシウム、スピネル系結晶（［Ｍｇ及び／又はＺｎ］Ａｌ２Ｏ４、［Ｍｇ及び／又はＺｎ］２ＴｉＯ４、並びにこれら２結晶間の固溶体）、フォルステライト、スポジューメン、並びにこれら結晶の固溶体などを結晶相として含有するガラスセラミックスが磁気記録媒体用ガラス基板として適している。
【００１８】
そして、この磁気記録媒体用ガラス基板を製造する際は、先ず、大きな板状のガラス板からガラス基板を切り出す、又は、溶融ガラスから成形型を用いてガラス基板を直接プレス成形することにより、中心孔を有する円盤状のガラス基板を得る。
【００１９】
次に、得られたガラス基板の端面を除く表面（主面）に対して、ラップ(研削)加工とポリッシュ(研磨)加工とを施す。また、これらの工程の間には、ガラス基板の内外周の端面に対して研削加工を施す工程を少なくとも含み、さらに、エッチング加工を施す工程と、ポリッシュ加工を施す工程とを含むことが好ましい。また、本発明では、ガラス基板の内外周端面に対する研削加工を２段階（１次及び２次研削加工）とする。なお、本発明では、ガラス基板の内外周端面に対する面取り加工を上記研削加工と同一工程で行うこともできる。
【００２０】
本発明を適用した磁気記録媒体用ガラス基板の製造方法では、ダイヤモンド砥粒を含有する内外周砥石を用いて、ガラス基板の内外周端面を同時に研削加工（１次研削加工）を施すことができる。その際に生じるおそれのあるマイクロクラックを、次いで行う研削加工（２次研削加工）やエッチング加工により除去する。これにより、ガラス基板の内外周端面に対して最後に行うポリッシュ加工を行わなくても、又は、ポリッシュ加工を簡略化しても、これまでと同等の耐衝撃強度を有する磁気記録媒体用ガラス基板を得ることが可能となる。
【００２１】
すなわち、従来の磁気記録媒体用ガラス基板の製造工程では、ガラス基板の内外周端面に対するポリッシュ加工において、酸化セリウムスラリーを用いた化学機械的研磨（ＣＭＰ）が行われている。このポリッシュ加工において、酸化セリウムスラリーによる加工を例えば酸化ケイ素スラリーによる加工に置き換えた場合や、ポリッシュ加工を省略した場合には、ＣＭＰによる化学的な研磨作用が不十分となる。
【００２２】
そこで、本発明では、この化学的な研磨作用をエッチング加工に置き換えて、ガラス基板の内外周端面に生じたマイクロクラックを除去する、又は、２次研削加工としてダイヤモンド砥粒を樹脂からなる結合剤で固定したレジンボンドダイヤ砥石を用いることによって、１次研削加工で発生したマイクロクラックを除去したり、新たなマイクロクラックが発生するのを防止したりすることが可能である。
【００２３】
これにより、従来のポリッシュ加工で使用されている（高価な）酸化セリウムスラリーを用いずに、又はその使用量を低減しつつ、ガラス基板の内外周端面に対する加工を行うことが可能となる。
【００２４】
また、本発明のガラス基板の内外周端面に対するポリッシュ加工では、従来の酸化セリウムスラリーを用いたポリッシュ加工が不要となり、酸化ケイ素スラリーを用いたポリッシュ加工のみとすることができる。又は、酸化セリウムスラリーを用いるポリッシュ加工の時間を減らし、酸化セリウムスラリーの使用量を低減することができる。これにより、本発明では、磁気記録媒体用ガラス基板の研磨コストを低減し、高い生産性を得ることが可能である。
【００２５】
以下、本発明を適用した磁気記録媒体用ガラス基板の製造方法について、実施形態の例を参照しながら具体的に説明する。
（実施形態の例）
実施形態の例では、１次主面ラップ工程と、１次内外周端面研削工程と、２次内外周端面研削工程と、内外周端面エッチング工程と、内周端面ポリッシュ工程と、２次主面ラップ工程と、３次主面ラップ工程と、外周端面ポリッシュ工程と、主面ポリッシュ工程とをこの順で行う。
【００２６】
このうち、１次主面ラップ工程では、図１に示すようなラッピングマシーン１０を用いて、ガラス基板Ｗの両主面（最終的に磁気記録媒体の記録面となる面）に１次ラップ加工を施す。すなわち、このラッピングマシーン１０は、上下一対の定盤１１，１２を備え、互いに逆向きに回転する定盤１１，１２の間で複数枚のガラス基板Ｗを挟み込みながら、これらガラス基板Ｗの両主面を定盤１１，１２に設けられた研削パッドにより研削する。
【００２７】
１次ラップ加工に用いる研削パッドは、図２（ａ），（ｂ）に示すように、ダイヤモンド砥粒が結合剤（ボンド）で固定されたダイヤモンドパッド２０Ａであり、さらに、そのラップ面２０ａには、平坦な頂部を有するタイル状の凸部２１が複数並んで設けられている。また、このダイヤモンドパッド２０Ａは、ダイヤモンド砥粒が結合剤で固定された凸部２１を基材２２の表面に複数並べて形成されている。
【００２８】
ここで、１次ラップ加工に用いるダイヤモンドパッド２０Ａには、凸部２１の外形寸法Ｓが１．５〜５ｍｍ角、高さＴが０．２〜３ｍｍ、隣接する凸部２１の間の間隔Ｇが０．５〜３ｍｍの範囲にあるものを用いることが好ましい。本発明では、上記範囲を満足するダイヤモンドパッド２０Ａを用いることで、冷却液や研削液等が均等に行き渡り、且つ、ラップ面２０ａの凸部２１の間から研削屑等を円滑に排出することが可能である。
【００２９】
また、１次ラップ加工に用いるダイヤモンドパッド２０Ａは、ダイヤモンド砥粒の平均粒径が４μｍ以上１２μｍ以下であり、凸部２１におけるダイヤモンド砥粒の含有量が５〜７０体積％の範囲にあるものを用いることが好ましく、より好ましくは２０〜３０体積％の範囲にあるものを用いる。ダイヤモンド砥粒の粒径及び含有量が上記範囲を下回ると、加工時間の増大を招くため、コスト高となり、一方、ダイヤモンド砥粒の粒径及び含有量が上記範囲を上回ると、所望の表面粗度を得ることが困難となる。なお、ダイヤモンドパッド２０Ａの結合剤には、例えば、ポリウレタン系樹脂、フェノール系樹脂、メラミン系樹脂、アクリル系樹脂などの樹脂を用いることができる。
【００３０】
１次内外周端面研削工程では、図３に示すような研削加工装置３０を用いて、ガラス基板Ｗの中心孔の内周端面及びガラス基板Ｗの外周端面に対して研削加工を施す。すなわち、この研削加工装置３０は、第１の内周砥石３１ａ及び第１の外周砥石３２ａを備え、互いの中心孔を一致させた状態でスペーサＳを挟んで複数枚のガラス基板Ｗを積層した積層体Ｘを軸回りに回転させながら、各ガラス基板Ｗの中心孔に挿入された第１の内周砥石３１ａと、各ガラス基板Ｗの外周に配置された第１の外周砥石３２ａとで各ガラス基板Ｗを径方向に挟み込み、これら第１の内周砥石３１ａ及び第１の外周砥石３２ａを積層体Ｘとは逆向きに回転させる。そして、第１の内周砥石３１ａにより各ガラス基板Ｗの内周端面を研削すると同時に、第１の外周砥石３２ａにより各ガラス基板Ｗの外周端面を研削する。
【００３１】
また、第１の内周砥石３１ａ及び第１の外周砥石３２ａの表面は、軸方向に凸部と凹部とが交互に並ぶ波形形状を有しているため、各ガラス基板Ｗの内周端面及び外周端面を研削すると共に、各ガラス基板Ｗの両主面と内周端面及び外周端面との間のエッヂ部分（チャンファー面）に対して面取り加工を施すことが可能である。
【００３２】
第１の内周砥石３１ａ及び第１の外周砥石３２ａには、ダイヤモンド砥粒を金属からなる結合剤で固定したメタルボンドダイヤ砥石が用いられる。また、金属からなる結合剤としては、銅、銅合金、ニッケル、ニッケル合金、コバルト、炭化タングステンなどを挙げることができ、その中でもニッケル又はニッケル合金を用いることが好ましい。第１の内周砥石３１ａ及び第１の外周砥石３２ａに含まれるダイヤモンド砥粒は、平均粒径が１０μｍ以上６０μｍ以下であることが好ましい。また、第１の内周砥石３１ａ及び第１の外周砥石３２ａは、上記ダイヤモンド砥粒を３０〜９５体積％の範囲で含有するものを用いることが好ましく、より好ましくは５０〜８５体積％の範囲である。ダイヤモンド砥粒の粒径及び含有量が上記範囲を下回ると、加工時間の増大を招くため、コスト高となる。一方、ダイヤモンド砥粒の粒径及び含有量が上記範囲を上回ると、所望の表面粗度を得ることが困難となる。
【００３３】
２次内外周端面研削工程では、上記図３に示すような研削加工装置３０を用いて、ガラス基板Ｗの中心孔の内周端面及びガラス基板Ｗの外周端面に対して２次研削加工を施す。すなわち、この研削加工装置３０は、上記第１の内周砥石３１ａ及び第１の外周砥石３２ａと軸線方向に連続して配置された第２の内周砥石３１ｂ及び第２の外周砥石３２ｂを備え、互いの中心孔を一致させた状態でスペーサＳを挟んで複数枚のガラス基板Ｗを積層した積層体Ｘを軸回りに回転させながら、各ガラス基板Ｗの中心孔に挿入された第２の内周砥石３１ｂと、各ガラス基板Ｗの外周に配置された第２の外周砥石３２ｂとで各ガラス基板Ｗを径方向に挟み込み、これら第２の内周砥石３１ｂ及び第２の外周砥石３２ｂを積層体Ｘとは逆向きに回転させる。そして、第２の内周砥石３１ｂにより各ガラス基板Ｗの内周端面を研削すると同時に、第２の外周砥石３２ｂにより各ガラス基板Ｗの外周端面を研削する。さらに、各ガラス基板Ｗの両主面と内周端面及び外周端面との間のエッヂ部分（チャンファー面）に対して面取り加工を施す。
【００３４】
すなわち、上記１次内外周端面研削工程と２次内外周端面研削工程とは、上述した第１の内周砥石３１ａ及び第１の外周砥石３２ａと、第２の内周砥石３１ｂ及び第２の外周砥石３２ｂとのガラス基板Ｗの内周端面及び外周端面に対する位置を変更することで、１，２次研削加工を連続的に行うことが可能である。
【００３５】
第２の内周砥石３１ｂ及び第２の外周砥石３２ｂは、ダイヤモンド砥粒を樹脂からなる結合剤で固定したレジンボンドダイヤが用いられる。また、樹脂からなる結合剤としては、フェノール樹脂、フェノールアラルキル樹脂、ポリイミド樹脂、アセタール樹脂、弾性ゴムなどを挙げることができ、その中でもフェノール樹脂を用いることが好ましい。第２の内周砥石３１ｂ及び第２の外周砥石３２ｂに含まれるダイヤモンド砥粒は、平均粒径が２μｍ以上２０μｍ以下の範囲で、上記第１の内周砥石３１ａ及び第１の外周砥石３２ａよりも平均粒径が小さいものを用いることが好ましい。また、第２の内周砥石３１ｂ及び第２の外周砥石３２ｂは、上記ダイヤモンド砥粒を３０〜９５体積％の範囲で含有するものを用いることが好ましく、より好ましくは５０〜８５体積％の範囲である。ダイヤモンド砥粒の粒径及び含有量が上記範囲を下回ると、加工時間の増大を招くため、コスト高となる。一方、ダイヤモンド砥粒の粒径及び含有量が上記範囲を上回ると、所望の表面粗度を得ることが困難となる。
【００３６】
内外周端面エッチング工程では、ガラス基板Ｗをエッチング溶液に浸漬して、ガラス基板Ｗの内外周端面に対してエッチング処理を行う。このエッチング処理は、上述した従来の酸化セリウムスラリーを用いたＣＭＰによる化学的な研磨作用を補完し、ガラス基板Ｗの内外周端面に生じたマイクロクラックを除去する。なお、実施形態の例のように、エッチング加工の前に既に面取り加工が行われている場合には、内外周端面だけではなく、この面取り加工された面（チャンファー面）に生じたマイクロクラックも除去することが可能である。
【００３７】
具体的に、この内外周端面エッチング工程では、図示を省略するものの、上記内外周端面研削工程において面取り加工が施されたガラス基板Ｗの積層体Ｘを、エッチング槽に貯留したエッチング溶液に浸漬させることによって、各ガラス基板Ｗの内外周端面をエッチング処理する。
【００３８】
このエッチング処理によって、上記内外周端面研削工程においてガラス基板Ｗに発生したマイクロクラックにエッチング溶液が浸入し、マイクロクラックの先端がエッチングされて丸底形状となる。これにより、この部分に応力が加わっても、それ以上クラックが進行しない状態となる。また、深さの浅いマイクロクラックについては、エッチングにより除去される。その結果、マイクロクラックが除去されたガラス基板Ｗは、機械的強度（耐衝撃性）が高まり、このガラス基板Ｗを用いた磁気記録媒体の耐衝撃性も向上することになる。
【００３９】
また、内外周端面エッチング工程では、上記内外周端面研削工程において面取り加工が施された各ガラス基板Ｗを、エッチング槽に貯留したエッチング溶液に浸漬させることによって、各ガラス基板Ｗの内外周端面をエッチング処理することも可能である。
【００４０】
このようにエッチング加工は、ガラス基板Ｗをエッチング溶液に浸漬にして行うことが可能であるが、このような浸漬によるエッチング加工に限定されるものではなく、ガラス基板Ｗの内外周端面にエッチング溶液を塗布する方法などによって、エッチング加工を行うことも可能である。
【００４１】
エッチング溶液としては、ガラス基板Ｗに対するエッチング作用がある溶液であればよく、例えばフッ酸（ＨＦ）や珪フッ酸（Ｈ２ＳｉＦ６）などを主成分とするフッ酸系エッチング溶液を用いることができ、その中でもフッ酸溶液が好適である。また、このようなフッ酸系エッチング溶液に、硫酸や硝酸、塩酸などの無機酸を添加することによって、エッチング力やエッチング特性を調整することも可能である。また、フッ酸系エッチング溶液は、ガラス基板Ｗの内外周端面を研削加工した後の表面を荒らすことなく、ガラス基板Ｗの表面に生じたマイクロクラックを除去できる濃度を選択して使用すればよく、特に限定されないものの、例えば０．０１〜１０質量％の範囲で使用することが可能である。
【００４２】
ガラス基板Ｗの浸漬条件は、例えばエッチング溶液の種類や、濃度、ガラス基板Ｗの材質などに依存するものの、エッチング溶液の温度としては、例えば１５〜６５℃の範囲に設定し、エッチング（浸漬）時間としては、例えば０．５〜３０分の範囲に設定することが好ましい。具体的には、液温３０℃、濃度０．５質量％のフッ酸水溶液で１５分程度の浸漬条件、又は、液温３０℃、濃度１．５質量％のフッ酸及び濃度０．５質量％の硫酸の混合水溶液で１０分程度の浸漬条件が例示できる。なお、この内外周端面エッチング工程では、ガラス基板Ｗの全表面をエッチングしてもよく、内外周端面のみを局部的にエッチングしてもよい。また、エッチング処理後は、ガラス基板Ｗに付着しているエッチング溶液を除去するため、ガラス基板Ｗを洗浄することが好ましい。
【００４３】
内周端面ポリッシュ工程では、図４に示すようなポリッシングマシーン４０を用いて、ガラス基板Ｗの中心孔の内周端面に対してポリッシュ加工を施す。すなわち、このポリッシングマシーン４０は、内周研磨ブラシ４１を備え、上記積層体Ｘを軸回りに回転させると共に、各ガラス基板Ｗの中心孔に挿入された内周研磨ブラシ４１をガラス基板Ｗとは逆向きに回転させながら上下方向に移動操作する。このとき、内周研磨ブラシ４１に研磨液を滴下する。そして、この内周研磨ブラシ４１により各ガラス基板Ｗの内周端面を研磨する。同時に、上記内外周端面研削工程において面取り加工が施された内周端面のエッヂ部分（チャンファー面）も研磨される。なお、研磨液については、例えば酸化ケイ素（コロイダルシリカ）砥粒や酸化セリウム砥粒を水に分散してスラリー化したものなどを用いることができる。
【００４４】
また、ポリッシュ加工は、その性質上スピードアップが容易ではなく、研削加工に比べて長い加工時間を要する。また、ガラス基板Ｗの内周端面（チャンファー面を含む）に求められる平滑性は、ガラス基板Ｗの主面に求められる平滑性（Ｒａ０．３〜０．５ｎｍ）に比べて低く、Ｒｙが１０μｍ以下（数μｍ）のレベルである。このため、研磨条件にもよるが、通常使用される酸化ケイ素（コロイダルシリカ）砥粒（粒径０．３μｍ以下）では細かすぎて、研磨に掛かる時間が長くなりやすい傾向にある。このような理由から、酸化ケイ素（コロイダルシリカ）砥粒は、平均粒径が０．４μｍ以上１μｍ以下であることが好ましく、より好ましくは０．４５μｍ以上０．６μｍ以下である。
【００４５】
また、本発明では、上述したガラス基板Ｗの内周端面に対するエッチング加工を施すことで、この内周端面に発生したマイクロクラックを除去できるため、酸化セリウムスラリーを用いたポリッシュ加工を施す場合は、従来よりも加工時間を短縮することが可能となる。
【００４６】
２次主面ラップ工程では、１次主面ラップ工程と同様に、上記図１に示すようなラッピングマシーン１０を用いて、ガラス基板Ｗの両主面に２次ラップ加工を施す。すなわち、互いに逆向きに回転する上下一対の定盤１１，１２の間で複数枚のガラス基板Ｗを挟み込みながら、これらガラス基板Ｗの両主面を定盤１１，１２に設けられた研削パッドにより研削する。
【００４７】
２次ラップ加工に用いる研削パッドは、上記図２（ａ），（ｂ）に示す研削パッド２０Ａと同様に、ダイヤモンド砥粒が結合剤（ボンド）で固定されたダイヤモンドパッド２０Ｂであり、さらに、そのラップ面２０ａには、平坦な頂部を有するタイル状の凸部２１が複数並んで設けられている。また、このダイヤモンドパッド２０Ｂは、ダイヤモンド砥粒が結合剤で固定された凸部２１を基材２２の表面に複数並べて形成されている。
【００４８】
ここで、２次ラップ加工に用いるダイヤモンドパッド２０Ｂには、上記図２（ａ），（ｂ）に示すダイヤモンドパッド２０Ａと同様に、凸部２１の外形寸法Ｓが１．５〜５ｍｍ角、高さＴが０．２〜３ｍｍ、隣接する凸部２１の間の間隔Ｇが０．５〜３ｍｍの範囲にあるものを用いることが好ましい。本発明では、上記範囲を満足するダイヤモンドパッド２０Ｂを用いることで、冷却液や研削液等が均等に行き渡り、且つ、ラップ面２０ａの凸部２１の間から研削屑等を円滑に排出することが可能である。
【００４９】
また、２次ラップ加工に用いるダイヤモンドパッド２０Ｂは、ダイヤモンド砥粒の平均粒径が１μｍ以上５μｍ以下であり、凸部２１におけるダイヤモンド砥粒の含有量が５〜８０体積％の範囲にあるものを用いることが好ましく、より好ましくは５０〜７０体積％の範囲にあるものを用いる。ダイヤモンド砥粒の粒径及び含有量が上記範囲を下回ると、加工時間の増大を招くため、コスト高となり、一方、ダイヤモンド砥粒の粒径及び含有量が上記範囲を上回ると、所望の表面粗度を得ることが困難となる。なお、ダイヤモンドパッド２０Ｂの結合剤には、例えば、ポリウレタン系樹脂、フェノール系樹脂、メラミン系樹脂、アクリル系樹脂などの樹脂を用いることができる。
【００５０】
３次主面ラップ工程では、１，２次主面ラップ工程と同様に、上記図１に示すようなラッピングマシーン１０を用いて、ガラス基板Ｗの両主面に３次ラップ加工を施す。すなわち、互いに逆向きに回転する上下一対の定盤１１，１２の間で複数枚のガラス基板Ｗを挟み込みながら、これらガラス基板Ｗの両主面を定盤１１，１２に設けられた研削パッドにより研削する。
【００５１】
３次ラップ加工に用いる研削パッドは、上記図２（ａ），（ｂ）に示す研削パッド２０Ａと同様に、ダイヤモンド砥粒が結合剤（ボンド）で固定されたダイヤモンドパッド２０Ｃであり、さらに、そのラップ面２０ａには、平坦な頂部を有するタイル状の凸部２１が複数並んで設けられている。また、このダイヤモンドパッド２０Ｃは、ダイヤモンド砥粒が結合剤で固定された凸部２１を基材２２の表面に複数並べて形成されている。
【００５２】
ここで、３次ラップ加工に用いるダイヤモンドパッド２０Ｃには、上記図２（ａ），（ｂ）に示すダイヤモンドパッド２０Ａと同様に、凸部２１の外形寸法Ｓが１．５〜５ｍｍ角、高さＴが０．２〜３ｍｍ、隣接する凸部２１の間の間隔Ｇが０．５〜３ｍｍの範囲にあるものを用いることが好ましい。本発明では、上記範囲を満足するダイヤモンドパッド２０Ｃを用いることで、冷却液や研削液等が均等に行き渡り、且つ、ラップ面２０ａの凸部２１の間から研削屑等を円滑に排出することが可能である。
【００５３】
また、３次ラップ加工に用いるダイヤモンドパッド２０Ｃは、ダイヤモンド砥粒の平均粒径が０．２μｍ以上２μｍ未満であり、凸部２１におけるダイヤモンド砥粒の含有量が５〜８０体積％の範囲にあるものを用いることが好ましく、より好ましくは５０〜７０体積％の範囲にあるものを用いる。ダイヤモンド砥粒の粒径及び含有量が上記範囲を下回ると、加工時間の増大を招くため、コスト高となり、一方、ダイヤモンド砥粒の粒径及び含有量が上記範囲を上回ると、所望の表面粗度を得ることが困難となる。なお、ダイヤモンドパッド２０Ｂの結合剤には、例えば、ポリウレタン系樹脂、フェノール系樹脂、メラミン系樹脂、アクリル系樹脂などの樹脂を用いることができる。
【００５４】
外周端面ポリッシュ工程では、図５に示すようなポリッシングマシーン５０を用いて、ガラス基板Ｗの外周端面に対してポリッシュ加工を施す。すなわち、このポリッシングマシーン５０は、回転シャフト５１及び外周研磨ブラシ５２を備え、互いの中心孔を一致させた状態でスペーサＳを挟んで複数枚のガラス基板Ｗを積層した積層体Ｘを、各ガラス基板Ｗの中心孔に挿入された回転シャフト５１によって軸回りに回転させると共に、各ガラス基板Ｗの外周端面に接触させた外周研磨ブラシ５２を積層体Ｘとは逆向きに回転させながら上下方向に移動操作する。このとき、外周研磨ブラシ５２に研磨液を滴下する。そして、この外周研磨ブラシ５２により各ガラス基板Ｗの外周端面を研磨する。同時に、上記内外周ラップ工程において面取り加工が施された外周端面のエッヂ部分（チャンファー面）も研磨される。なお、研磨液については、例えば酸化ケイ素（コロイダルシリカ）砥粒や酸化セリウム砥粒を水に分散してスラリー化したものなどを用いることができる。
【００５５】
また、ポリッシュ加工は、その性質上スピードアップが容易ではなく、研削加工に比べて長い加工時間を要する。また、ガラス基板Ｗの外周端面（チャンファー面を含む）に求められる平滑性は、ガラス基板Ｗの主面に求められる平滑性（Ｒａ０．３〜０．５ｎｍ）に比べて低く、Ｒｙが１０μｍ以下（数μｍ）のレベルである。このため、研磨条件にもよるが、通常使用される酸化ケイ素（コロイダルシリカ）砥粒（粒径０．３μｍ以下）では細かすぎて、研磨に掛かる時間が長くなりやすい傾向にある。このような理由から、酸化ケイ素（コロイダルシリカ）砥粒は、平均粒径が０．４μｍ以上１μｍ以下であることが好ましく、より好ましくは０．４５μｍ以上０．６μｍ以下である。
【００５６】
また、本発明では、上述したガラス基板Ｗの外周端面に対するエッチング加工を施すことで、この外周端面に発生したマイクロクラックを除去できるため、酸化セリウムスラリーを用いたポリッシュ加工を施す場合は、従来よりも加工時間を短縮することが可能となる。
【００５７】
主面ポリッシュ工程では、図６に示すようなポリッシングマシーン６０を用いて、ガラス基板Ｗの両主面にポリッシュ加工を施す。すなわち、このポリッシングマシーン６０は、上下一対の定盤６１，６２を備え、互いに逆向きに回転する定盤６１，６２の間で複数枚のガラス基板Ｗを挟み込みながら、これらガラス基板Ｗの両主面を定盤６１，６２に設けられた研磨パッドにより研磨する。
【００５８】
ポリッシュ加工に用いる研磨パッドは、例えばウレタンにより形成された硬質研磨布である。また、この研磨パッドによりガラス基板Ｗの両主面を研磨（ポリッシング）する際は、ガラス基板Ｗに研磨液を滴下する。研磨液については、例えば酸化ケイ素（コロイダルシリカ）砥粒を水に分散してスラリー化したものなどを用いることができる。
【００５９】
以上のようにして、ラップ加工、研削加工及びポリッシュ加工が施されたガラス基板Ｗは、最終洗浄工程及び検査工程に送られる。そして、最終洗浄工程では、例えば超音波を併用した洗剤（薬品）による化学的洗浄などの方法を用いて、ガラス基板Ｗを洗浄し、上記工程において使用した研磨剤等の除去を行う。また、検査工程では、例えばレーザを用いた光学式検査器により、ガラス基板Ｗの表面（主面、端面及びチャンファー面）の傷やひずみの有無等の検査を行う。
【００６０】
本発明では、上述した実施形態の各ラップ加工及び研削加工で使用される研削液としては、市販のものを用いることができる。研削液としては、大別して、水性の研削液と油性の研削液とがある。水性の研削液は、純水、適量のアルコール、粘度調整剤としてのポリエチレングリコール、アミン、界面活性剤等を添加したものである。一方、油性の研削液は、オイル、極圧添加剤としてステアリン酸等を適量添加したものである。市販の研削液としては、例えば水性のSabrelube 9016（Chemetall社製）、ＣＯＯＬＡＮＴ Ｄ３（ネオス社製）等を用いることができる。
【００６１】
なお、本発明では、上述した実施形態の各ラップ加工及び研削加工で使用される研削液、並びにポリッシュ加工で使用される研磨液に、研磨助剤や防食剤を添加してもよい。
【００６２】
具体的に、研磨助剤は、少なくともスルホン酸基又はカルボン酸基を有する有機重合物を含むものであり、その中でもスルホン酸ナトリウム又はカルボン酸ナトリウムを有する平均分子量が４０００〜１００００の有機重合物を用いることが好ましい。これにより、上記工程においてガラス基板Ｗの表面（主面、端面及びチャンファー面）をより平滑化することができる。
【００６３】
また、スルホン酸ナトリウム又はカルボン酸ナトリウムを含む有機重合物としては、例えば、ＧＥＲＯＰＯＮ ＳＣ／２１３(商品名／Ｒｈｏｄｉａ)、ＧＥＲＯＰＯＮ Ｔ／３６(商品名／Ｒｈｏｄｉａ)、ＧＥＲＯＰＯＮ ＴＡ／１０(商品名／Ｒｈｏｄｉａ)、ＧＥＲＯＰＯＮ ＴＡ／７２(商品名／Ｒｈｏｄｉａ)、ニューカルゲンＷＧ−５（商品名／竹本油脂（株））、アグリゾールＧ−２００（商品名／花王（株））、デモールＥＰパウダー（商品名／花王（株））、デモールＲＮＬ（商品名／花王（株））、イソバン６００−ＳＦ３５（商品名／（株）クラレ）、ポリスターＯＭ（商品名／日本油脂（株））、Ｓｏｋａｌａｎ ＣＰ９（商品名／ビーエーエスエフジャパン（株））、Ｓｏｋａｌａｎ ＰＡ−１５（商品名／ビーエーエスエフジャパン（株））、トキサノンＧＲ−３１Ａ（商品名／三洋化成工業（株））、ソルポール７２４８（商品名／東邦化学工業（株））、シャロールＡＮ−１０３Ｐ（商品名／第一工業製薬（株））、アロンＴ−４０（商品名／東亞合成化学工業（株））、パナカヤクＣＰ（商品名／日本化薬（株））、ディスロールＨ１２Ｃ（商品名／日本乳化剤（株））などを挙げることができる。また、研磨助剤としては、この中で特に、デモールＲＮＬ（商品名／花王（株））、ポリスターＯＭ（商品名／日本油脂（株））を用いることが好ましい。
【００６４】
また、このガラス基板Ｗを用いて作製される磁気記録媒体は、一般的に磁性層においてＣｏ、Ｎｉ、Ｆｅなどの腐食しやすい物質を含んでいる。したがって、上述した研削液や研磨液に防食剤を添加することによって、磁性層の腐食を防止し、電磁変換特性に優れた磁気記録媒体を得ることが可能となる。
【００６５】
防食剤としては、ベンゾトリアゾール又はその誘導体を用いることが好ましい。また、ベンゾトリアゾールの誘導体としては、ベンゾトリアゾールの有する１個又は２個以上の水素原子を、例えば、カルボキシル基、メチル基、アミノ基、ヒドロキシル基等で置換したものなどを用いることができる。さらに、ベンゾトリアゾールの誘導体としては、４−カルボキシルベンゾトリアゾール又はその塩、７−カルボキシベンゾトリアゾール又はその塩、ベンゾトリアゾールブチルエステル、１−ヒドロキシメチルベンゾトリアゾール、１−ヒドロキシベンゾトリアゾールなどを用いることができる。防食剤の添加量は、ダイヤモンドスラリーの使用時における総量に対して、１質量％以下とすることが好ましく、より好ましくは０．００１〜０．１質量％である。
【００６６】
なお、本発明は、上記実施形態のものに必ずしも限定されるものではなく、本発明の趣旨を逸脱しない範囲において種々の変更を加えることが可能である。
例えば、上述した実施形態の各ラップ工程で用いられるラッピングマシーン、並びにポリッシュ工程で用いられるポリッシングマシーンについては、例えば図７に示すように、上下一対の下定盤７１及び上定盤７２と、下定盤７１の上定盤７２と対向する面に配置された複数のキャリア７３とを備え、各キャリア７３に設けられた複数（本実施形態では３５つ。）の開口部７４にガラス基板（図示せず。）をセットし、これら複数のガラス基板の両主面を下定盤７１及び上定盤７２に設けられた研削パッドにより研削する又は研磨パッドにより研磨する構成とすることも可能である。
【００６７】
具体的に、下定盤７１及び上定盤７２は、それぞれの中心部に設けられた回転軸７１ａ，７２ａを駆動モータ（図示せず。）により回転駆動することで、互いの中心軸を一致させた状態で互いに逆向きに回転可能となっている。また、下定盤７１の上定盤７２と対向する面には、複数（本実施形態では５つ。）のキャリア７３を配置するための凹部７５が設けられている。
【００６８】
複数のキャリア７３は、例えばアラミド繊維やガラス繊維を混入することで強化されたエポキシ樹脂などを円盤状に形成したものからなる。そして、これら複数のキャリア７３は、凹部７５の内側において回転軸７１ａの周囲に並んで配置されている。また、各キャリア７３の外周部には、全周に亘って遊星ギア部７６が設けられている。一方、凹部７５の内周部には、各キャリア７３の遊星ギア部７６と噛合された状態で、回転軸７１ａと共に回転する太陽ギア部７７と、凹部７５の外周部には、各キャリア７３の遊星ギア部７６と噛合される固定ギア部７８とが、それぞれ設けられている。
【００６９】
これにより、複数のキャリア７３は、回転軸７１ａと共に太陽ギア部７７が回転すると、太陽ギア部７７及び固定ギア部７８と遊星ギア部７６との噛合によって、凹部７５内で回転軸７１ａの周囲を当該回転軸７１ａと同一方向に回転（公転）しながら、互いの中心軸回りに回転軸７１ａとは逆方向に回転（自転）する、いわゆる遊星運動を行う。
【００７０】
したがって、上述した実施形態の各ラップ工程で用いられるラッピングマシーン、並びにポリッシュ工程で用いられるポリッシングマシーンでは、上記構成を採用することにより、各キャリア７３の開口部７５に保持された複数のガラス基板を遊星運動させながら、その両主面を下定盤７１及び上定盤７２に設けられた研削パッドにより研削する又は研磨パッドにより研磨することが可能である。また、この構成の場合、ガラス基板に対する研削又は研磨をより精度良く、また迅速に行うことが可能である。
【実施例】
【００７１】
以下、実施例により本発明の効果をより明らかなものとする。なお、本発明は、以下の実施例に限定されるものではなく、その要旨を変更しない範囲で適宜変更して実施することができる。
【００７２】
（実施例１）
実施例１では、先ず、外径４８ｍｍ、中央孔１２ｍｍ、厚さ０．５６０ｍｍのガラス基板（オハラ社製、ＴＳ−１０ＳＸ）を用いた。
【００７３】
そして、このガラス基板に対して、１次主面ラップ工程と、１次内外周端面研削工程と、２次内外周端面研削工程と、内外周端面エッチング工程と、内周端面ポリッシュ工程と、２次主面ラップ工程と、３次主面ラップ工程と、外周端面ポリッシュ工程と、主面ポリッシュ工程とをこの順で行った。
【００７４】
具体的に、１次主面ラップ工程では、上下一対の定盤を備えるラッピングマシーンを用いて、互いに逆向きに回転する定盤の間で複数枚のガラス基板を挟み込みながら、これらガラス基板の両主面を定盤に設けられた研削パッドにより研削した。このとき、１次ラップ加工の研削パッドには、ダイヤモンドパッド（住友３Ｍ社製トライザクト（商品名））を使用した。このダイヤモンドパッドは、凸部の外形寸法が２．６ｍｍ角、高さが２ｍｍ、隣接する凸部の間の間隔が１ｍｍ、ダイヤモンド砥粒の平均粒径が９μｍであり、凸部におけるダイヤモンド砥粒の含有量が約２０体積％であり、結合剤としてアクリル系樹脂を用いている。また、ラッピングマシーンには、４ウエイタイプ両面研磨機（浜井産業株式会社製１６Ｂ型）を用い、定盤の回転数を２５ｒｐｍ、加工圧力を１２０ｇ／ｃｍ２として、１５分間研削を行った。研削液には、ＣＯＯＬＡＮＴ Ｄ３（ネオス社製）を水で１０倍に希釈して使用し、ガラス基板の片面あたりの研削量は約１００μｍとした。
【００７５】
１次内外周端面研削工程では、内周砥石及び外周砥石を備える研削加工装置を用いて、互いの中心孔を一致させた状態でスペーサを挟んで複数枚のガラス基板を積層した積層体を軸回りに回転させながら、各ガラス基板の中心孔に挿入された内周砥石と、各ガラス基板Ｗの外周に配置された外周砥石とで各ガラス基板を径方向に挟み込み、これら内周砥石及び外周砥石を積層体とは逆向きに回転させながら、内周砥石により各ガラス基板の内周端面を研削すると同時に、外周砥石により各ガラス基板の外周端面を研削した。このとき、内周砥石及び外周砥石には、平均粒径２０μｍのダイヤモンド砥粒を８０体積％含有し、結合剤としてニッケル合金を用いた砥石を使用した。そして、内周砥石の回転数を１２００ｒｐｍ、外周砥石の回転数を６００ｒｐｍとして、３０秒間研削を行い、研削量を約１００μｍとした。
【００７６】
２次内外周端面研削工程では、内周砥石及び外周砥石に、平均粒径が１０μｍのダイヤモンド砥粒を７０体積％含有し、結合剤としてフェノール樹脂を用いた砥石を使用した。そして、内周砥石の回転数を９００ｒｐｍ、外周砥石の回転数を６００ｒｐｍとして、２０秒間研削を行い、研削量を約１０μｍとした。それ以外は、上記１次内外周端面研削工程と同じ研削加工装置及び同じ方法を用いて研削加工を行った。なお、研削後の研削面の中心線平均粗さＲａは０．１８μｍ、最大高さＲｍａｘは１．２μｍであった。
【００７７】
内外周端面エッチング工程では、ガラス基板をエッチング溶液に浸漬して、ガラス基板Ｗの内外周端面に対してエッチング処理を施した。エッチング溶液には、濃度１．５質量％のフッ酸と０．５質量％の硫酸との混合水溶液を使用し、液温は３０℃、浸漬時間は１０分間とした。エッチング処理は、２５枚のガラス基板をスペーサを挟んで積層した状態で、各ガラス基板の内外周端面のみをエッチング溶液に接触させて行った。そして、エッチング処理後に純水を用いてガラス基板を洗浄した。
【００７８】
内周端面ポリッシュ工程では、内周研磨ブラシを備えるポリッシングマシーンを用いて、内周研磨ブラシに研磨液を滴下しながら、上記積層体を軸回りに回転させると共に、各ガラス基板の中心孔に挿入された内周研磨ブラシをガラス基板とは逆向きに回転させながら上下方向に移動操作することにより、各ガラス基板の内周端面を研磨した。このとき、内周研磨ブラシには、ナイロンブラシを用い、研磨液には、固形分含有率４０質量％のシリカ研磨材溶液（平均粒子径０．５μｍ、フジミ社製Ｃｏｍｐｏｌ）を水に加え、シリカ含有率が１質量％となるように調製した酸化ケイ素スラリーを用いた。そして、内周研磨ブラシの回転数を３００ｒｐｍとして、１０分間研磨を行った。
【００７９】
２次主面ラップ工程では、上下一対の定盤を備えるラッピングマシーンを用いて、互いに逆向きに回転する定盤の間で複数枚のガラス基板を挟み込みながら、これらガラス基板の両主面を定盤に設けられた研削パッドにより研削した。このとき、２次ラップ加工の研削パッドには、ダイヤモンドパッド（住友３Ｍ社製トライザクト（商品名））を使用した。このダイヤモンドパッドは、凸部の外形寸法が２．６ｍｍ角、高さが２ｍｍ、隣接する凸部の間の間隔が１ｍｍ、ダイヤモンド砥粒の平均粒径が３μｍであり、凸部におけるダイヤモンド砥粒の含有量が約５０体積％であり、結合剤としてアクリル系樹脂を用いている。また、ラッピングマシーンには、４ウエイタイプ両面研磨機（浜井産業株式会社製１６Ｂ型）を用い、定盤の回転数を２５ｒｐｍ、加工圧力を１２０ｇ／ｃｍ２として、１０分間研削を行った。研削液には、ＣＯＯＬＡＮＴ Ｄ３（ネオス社製）を水で１０倍に希釈して使用し、ガラス基板の片面あたりの研削量は約３０μｍとした。
【００８０】
３次主面ラップ工程では、上下一対の定盤を備えるラッピングマシーンを用いて、互いに逆向きに回転する定盤の間で複数枚のガラス基板を挟み込みながら、これらガラス基板の両主面を定盤に設けられた研削パッドにより研削した。このとき、３次ラップ加工の研削パッドには、ダイヤモンドパッド（住友３Ｍ社製トライザクト（商品名））を使用した。このダイヤモンドパッドは、凸部の外形寸法が２．６ｍｍ角、高さが２ｍｍ、隣接する凸部の間の間隔が１ｍｍ、ダイヤモンド砥粒の平均粒径が０．５μｍであり、凸部におけるダイヤモンド砥粒の含有量が約６０体積％であり、結合剤としてアクリル系樹脂を用いている。また、ラッピングマシーンには、４ウエイタイプ両面研磨機（浜井産業株式会社製１６Ｂ型）を用い、定盤の回転数を２５ｒｐｍ、加工圧力を１２０ｇ／ｃｍ２として、１０分間研削を行った。研削液には、ＣＯＯＬＡＮＴ Ｄ３（ネオス社製）を水で１０倍に希釈して使用し、ガラス基板の片面あたりの研削量は約１０μｍとした。
【００８１】
外周端面ポリッシュ工程では、外周研磨ブラシを備えるポリッシングマシーンを用いて、外周研磨ブラシに研磨液を滴下しながら、再び互いの中心孔を一致させた状態でスペーサを挟んで複数枚のガラス基板を積層した積層体を、各ガラス基板の中心孔に挿入された回転シャフトによって軸回りに回転させると共に、各ガラス基板の外周端面に接触させた外周研磨ブラシを積層体とは逆向きに回転させながら上下方向に移動操作することにより、各ガラス基板の外周端面を研磨した。このとき、外周研磨ブラシには、ナイロンブラシを用い、研磨液には、固形分含有率４０質量％のシリカ研磨材溶液（平均粒子径０．５μｍ、フジミ社製Ｃｏｍｐｏｌ）を水に加え、シリカ含有率が１質量％となるように調製した酸化ケイ素スラリーを用いた。そして、研磨ブラシの回転数を３００ｒｐｍとして、１０分間研磨を行った。
【００８２】
主面ポリッシュ工程では、上下一対の定盤を備えるポリッシングマシーンを用いて、互いに逆向きに回転する定盤の間で複数枚のガラス基板を挟み込み、ガラス基板に研磨液を滴下しながら、これらガラス基板の両主面を定盤に設けられた研磨パッドにより研磨した。このとき、ポリッシュ加工の研磨パッドには、スウエードタイプ（Ｆｉｌｗｅｌ製）を用い、研磨液には、固形分含有率４０質量％のシリカ研磨材溶液（平均粒子径０．０８μｍ、フジミ製Ｃｏｍｐｏｌ）を水に加え、シリカ含有率が０．５質量％となるように調製した研磨スラリーを用いた。また、ポリッシングマシーンには、４ウエイタイプ両面研磨機（浜井産業株式会社製１６Ｂ型）を用い、研磨液を７リットル／分で供給しながら、定盤の回転数を２５ｒｐｍ、加工圧力を１１０ｇ／ｃｍ２として、３０分間研磨を行った。ガラス基板の片面あたりの研磨量は約２μｍとした。
【００８３】
そして、得られたガラス基板に対して超音波を併用したアニオン性界面活性剤による化学的洗浄と、純水による洗浄を行い、実施例１の磁気記録媒体用ガラス基板を製造した。
【００８４】
（実施例２）
実施例２では、上記実施例１の内外周端面エッチング工程を行わなかったこと以外は、実施例１と同様にして磁気記録媒体用ガラス基板の製造を行った。
【００８５】
（実施例３）
実施例３では、上記実施例１の内外周端面ポリッシュ工程を行わなかったこと以外は、実施例１と同様にして磁気記録媒体用ガラス基板の製造を行った。
【００８６】
（実施例４）
実施例４では、上記実施例１の内外周端面エッチング工程及び内外周端面ポリッシュ工程を行わなかったこと以外は、実施例１と同様にして磁気記録媒体用ガラス基板の製造を行った。
【００８７】
（比較例１）
比較例１では、２次内外周端面研削工程において、内周砥石及び外周砥石に、平均粒径が１０μｍのダイヤモンド砥粒を７０体積％含有し、結合剤としてニッケル合金を用いた砥石を使用した。そして、内周砥石の回転数を６００ｒｐｍ、外周砥石の回転数を３００ｒｐｍとして、１０秒間研削を行い、研削量を約１０μｍとした。なお、研削後の研削面の中心線平均粗さＲａは０．３４μｍ、最大高さＲｍａｘは１．９８μｍであった。それ以外は、実施例１と同様にして磁気記録媒体用ガラス基板の製造を行った。
【００８８】
そして、これら実施例１〜４及び比較例１により得られた磁気記録媒体用ガラス基板に対する耐衝撃強度の評価を行った。この耐衝撃度の評価では、各磁気記録媒体用ガラス基板をモータのスピンドルにチャッキングし、このガラス基板を０ｒｐｍ〜２００００ｒｐｍの範囲で急加減速を繰り返しながら回転させ、ガラス基板の破損率を調べることにより行った。その結果、実施例１のガラス基板の破損率は４％、実施例２のガラス基板の破損率は６％、実施例３のガラス基板の破損率は７％、実施例４のガラス基板の破損率は９％、比較例１のガラス基板の破損率は１９％であった。
【符号の説明】
【００８９】
１０…ラッピングマシーン  １１，１２…定盤  ２０Ａ，２０Ｂ…ダイヤモンドパッド  ２０ａ…ラップ面  ２１…凸部  ２２…基材  ３０…研削加工装置  ３１ａ…第１の内周砥石  ３２ａ…第１の外周砥石  ３１ｂ…第２の内周砥石  ３２ｂ…第２の外周砥石  ４０…ポリッシングマシーン  ４１…内周研磨ブラシ  ５０…ポリッシングマシーン  ５１…回転シャフト  ５２…外周研磨ブラシ  ６０…ポリッシングマシーン  ６１，６２…定盤  ７１…下定盤  ７２…上定盤  ７３…キャリア  ７４…開口部  ７５…凹部  ７６…遊星ギア部  ７７…太陽ギア部  ７８…固定ギア部  Ｗ…ガラス基板  Ｘ…積層体  Ｓ…スペーサ
【図１】
2012169024.tif 000003
【図２】
2012169024.tif 000004
【図３】
2012169024.tif 000005
【図４】
2012169024.tif 000006
【図５】
2012169024.tif 000007
【図６】
2012169024.tif 000008
【図７】
2012169024.tif 000009